(57)【要約】【課題】特定の分散剤を用いて、さらっとした感触で、高透過率で分散安定性の良い二酸化チタン又は酸化亜鉛の油性分散体を提供する。またそれを使用してなる化粧料を提供する。【解決手段】（ａ）ポリヒドロキシステアリン酸、ヒドロキシステアリン酸グリセリル、ジイソステアリン酸ポリグリセリル−２、トリイソステアリン酸ポリグリセリル−２、テトライソステアリン酸ポリグリセリル−２、トリエチルヘキサン酸エリスリチル、セスキイソステアリン酸ソルビタンの中から選ばれる１種または２種以上である分散剤、（ｂ）紫外線散乱剤及び（ｃ）ネオペンタン酸イソデシルを含む油性分散体を作製し、この油性分散体を化粧料に配合することで目的とする化粧料を得る。【選択図】なし【特許請求の範囲】
【請求項１】
（ａ）ポリヒドロキシステアリン酸、ヒドロキシステアリン酸グリセリル、ジイソステアリン酸ポリグリセリル−２、トリイソステアリン酸ポリグリセリル−２、テトライソステアリン酸ポリグリセリル−２、トリエチルヘキサン酸エリスリチル、セスキイソステアリン酸ソルビタンの中から選ばれる１種または２種以上である分散剤、
（ｂ）紫外線散乱剤及び
（ｃ）ネオペンタン酸イソデシル
よりなることを特徴とする油性分散体。
【請求項２】
（ｂ）成分が、１次粒子経１０〜８０ｎｍの二酸化チタンおよび／または酸化亜鉛であることを特徴とする請求項１記載の油性分散体。
【請求項３】
（ａ）成分が、ポリヒドロキシステアリン酸であることを特徴とする請求項１及び２記載の油性分散体。
【請求項４】
請求項１、２又は３に記載の油性分散体を１〜９５質量％含むことを特徴とする化粧料。
【発明の詳細な説明】
【技術分野】
【０００１】  本発明は、紫外線散乱剤を高濃度で含有しても分散安定性及び使用感が良好な油性分散体と、この油性分散体を含有する化粧料に関するものである。
【背景技術】
【０００２】  日焼け止め化粧料とはヒトの皮膚に適用されて、太陽の紫外線に対して皮膚を保護するものである。一般的に日焼け止め化粧料には、紫外線を遮蔽するために紫外線吸収剤や紫外線散乱剤が配合されている。紫外線吸収剤は光エネルギーを吸収することによって紫外線を遮蔽するものであり、一方紫外線散乱剤は紫外線を散乱させることによって紫外線を遮蔽するものである。紫外線散乱剤には、主に二酸化チタンや酸化亜鉛などの無機顔料が使用されており、これらの顔料には耐水性を付与しラスティングを向上させる目的で、あるいは使用時の感触の向上を目的として各種化合物が表面処理され、これら顔料を油性若しくは水性媒体に分散することでハンドリングや機能性の向上が期待できる。【０００３】  一般に上記のような顔料分散体には用いられる分散剤や分散媒、更には顔料の表面処理剤として、特許文献１に見られるように、シリコーンオイルやシリコーン変性物などが用いられている。勿論このような分散体においても化粧料としての充分な機能を発現出来るが、近年、使用時の刺激性などの問題が指摘されている。このような問題を解決するために、特許文献２に開示されているように、分散溶媒にシリコーンオイル以外のものを使用したものが検討されているが、媒体自体が高粘度であるために、皮膚塗布時のべたつきなどの問題があった。【０００４】  このような問題を解決するために、紫外線散乱剤である二酸化チタンや酸化亜鉛を配合しても安定して均一に分散し、さらに再分散性を向上させる為に、特許文献３や特許文献４に見られるよう、ネオペンタン酸イソデシルを用いる分散体や化粧料が検討されている。【０００５】  これら分散体や化粧料は、二酸化チタンや酸化亜鉛を１次粒子により近い状態で分散し安定化させることが重要であるが、それには分散剤を多量に使用することになり、ネオペンタン酸イソデシルを使用した分散体若しくは化粧料特有の、さらっとした感触を損ねるという問題がある。
【先行技術文献】
【特許文献】
【０００６】
【特許文献１】国際公開ＷＯ９７／４５０９７号公報
【特許文献２】特開２００５−２０６５７３号公報
【特許文献３】特開２０００−１２８７５５号公報
【特許文献４】特開２０１０−２２２３４９号公報
【発明の概要】
【発明が解決しようとする課題】
【０００７】  本発明は、前述のような問題点に鑑みてなされたもので、良好な分散安定性を示すとともに、さらっとした感触を維持しながらも透過率が高い油性分散体及びそれを含有する化粧料を提供することを目的とするものである。
【課題を解決するための手段】
【０００８】  本発明者らは、前述の問題を解決すべく鋭意検討した結果、特定の分散剤を用いることにより、ネオペンタン酸イソデシルに微粒子二酸化チタン及び酸化亜鉛が安定に分散し、さらっとした感触を維持しながらも透過率が高い油性分散体が得られることを見いだし、本発明を完成させるに至った。
要するに、第１発明による油性分散体は、
（ａ）ポリヒドロキシステアリン酸、ヒドロキシステアリン酸グリセリル、ジイソステアリン酸ポリグリセリル−２、トリイソステアリン酸ポリグリセリル−２、テトライソステアリン酸ポリグリセリル−２、トリエチルヘキサン酸エリスリチル、セスキイソステアリン酸ソルビタンの中から選ばれる１種または２種以上である分散剤、
（ｂ）紫外線散乱剤及び
（ｃ）ネオペンタン酸イソデシル
よりなることを特徴とするものである。【０００９】  また、第２発明による油性分散体は、
（ｂ）成分が、１次粒子経１０〜８０ｎｍの二酸化チタンおよび／または酸化亜鉛であることを特徴とするものである。【００１０】  また、第３発明による油性分散体は、
（ａ）成分が、ポリヒドロキシステアリン酸であることを特徴とするものである。【００１１】  また、第４発明による化粧料は、第１発明、第２発明又は第３発明の油性分散体を１〜９５質量％含むことを特徴とするものである。
【発明の効果】
【００１２】  第１発明、第２発明、第３発明によれば、さらっとした感触で、透明性が高くて、分散安定性の良い分散体を得ることができる。また、（ａ）成分として、乳化能を持たない分散剤を用いることにより、油中水型、水中油型のどちらの化粧料も調整する事が可能である。
また、第４発明によれば、第１発明、第２発明又は第３発明の油性分散体が用いられているので、使用感が良く、紫外線防御効果の高い化粧料を得ることができる。
【発明を実施するための形態】
【００１３】  次に、本発明による油性分散体及びそれを含有する化粧料の具体的な実施の形態について説明する。
【００１４】  本発明に用いられる分散剤成分としては、ポリヒドロキシステアリン酸（例えば「サラコスＨＳ−６Ｃ」；日清オイリオグループ株式会社）、ヒドロキシステアリン酸グリセリル（例えば「サラコス１２１」；日清オイリオグループ）、ジイソステアリン酸ポリグリセリル−２（例えば「リソレックスＰＧＩＳ２２」；高級アルコール工業株式会社）、トリイソステアリン酸ポリグセリル−２（例えば「ＥＭＡＬＥＸ  ＴＩＳＧ−２」；日本エマルジョン株式会社）、テトライソステアリン酸ポリグリセリル−２（例えば「ＤＧオイルＩＳ２１４Ｐ」；ナショナル美松株式会社）、トリエチルヘキサン酸エリスリチル（例えば「サラコスＥ−３８」；日清オイリオグループ株式会社）、セスキイソステアリン酸ソルビタン（例えば「ＮＩＫＫＯＬ  ＳＩ−１５ＲＶ」；日光ケミカルズ株式会社）等が挙げられ、これらを１種又は２種以上使用できる。これら分散剤のうちポリヒドロキシステアリン酸を使用することが最も好ましい。
上記分散剤成分は、本発明の油性分散体中に、上限を１０重量％とするのが好ましく、より好ましくは５重量％である。また下限値は０．５重量％とするのが好ましく、より好ましくは１重量％である。配合量が１０重量％を超えると、さらっとした感触が無くなり、一方、０．５重量％未満では、顔料が充分に分散されずに、高い透過率が得られない。
【００１５】  次に、本発明で用いられる紫外線散乱剤としては、二酸化チタン、酸化亜鉛が好ましく用いられる。ここで、本発明で用いられる二酸化チタンは、結晶型としては特に問うものではない。好ましくは１次粒子経が１０〜８０ｎｍのものであり、より好ましくは１０〜３５ｎｍの二酸化チタンが好ましい。二酸化チタンの１次粒子経が３５ｎｍを超えると、分散機で分散させても、高い透過率が得難くなる。また、酸化亜鉛は、二酸化チタンと同様に好ましくは１次粒子経が１０〜８０ｎｍのものであり、より好ましくは１０〜３５ｎｍの酸化亜鉛が好ましい。酸化亜鉛の１次粒子経が３５ｎｍを超えると、分散機で分散させても、高い透過率が得難くなる。
これら紫外線散乱剤は、本発明の油性分散体中に、１〜６０重量％で配合するのが好ましい。
【００１６】  上記二酸化チタン又は酸化亜鉛は、溶媒への濡れ性・分散性の向上のために、表面処理を行うことが好ましい。表面処理剤としては、オクチルトリエトキシシラン、ヘキサデシルトリメトキシシラン、ヘキシルトリエトキシシラン、ヘキシルトリメトキシシラン、メチルトリエトキシシラン、トリイソステアリン酸イソプロピルチタン、シリコーン、水酸化アルミニウム、シリカなどが挙げられる。なお、処理方法については、特に制限されない。
表面処理剤の処理量は、母体１００重量％あたり、好ましくは１〜２０重量％、より好ましくは２〜１０重量％である。
【００１７】  本発明に用いるネオペンタン酸イソデシルの市販品としては、ネオライト１００Ｐ［高級アルコール工業株式会社製］、ＣＥＲＡＰＨＹＬ  ＳＩＬＫ［アイエスピー・ジャパン株式会社製］、ＤＵＢ  ＶＣＩ−１０［日本精化株式会社製］、ＥＬ−８０５１  ＩＮ  Ｓｉｌｉｃｏｎｅ  Ｏｒｇａｎｉｃ  Ｅｌａｓｔｏｍｅｒ  Ｂｌｅｎｄ［東レ・ダウコーニング株式会社製］などがある。
【００１８】  本発明の分散体を調製する方法としては、湿式ビーズミル、ホモミキサー、ディスパー、ニーダー、混練押出機、ロールミル等の各種分散機が使用できるが、湿式ビーズミルがより好ましい。特にこの様な装置を使用して、パス回数を１０パス以上にすることで、顔料の凝集粒子は解砕されながら分散され、微粒子化されるため分散安定性がさらに向上する。
【００１９】  次に、本発明に係る化粧料について説明する。本発明の化粧料は、上述した油性顔料分散体を配合することによって、紫外線防御効果に優れるとともに、さっぱりとした使用感が得られる。化粧料の具体例としては、ファンデーションやサンスクリーン等に用いることができる。配合量は特に限定されないが、好ましくは０．１〜９５質量％である。
【００２０】  さらに、本発明の化粧料には通常化粧料に用いられる成分、例えば、粉体、界面活性剤、油剤、ゲル化剤、高分子、美容成分、保湿剤、色素、防腐剤、香料等を本発明の効果を損なわない範囲で使用することができる。
【００２１】  本発明の化粧料の形態としては、パウダー状、乳液状、クリーム状、スティック状、固型状、スプレー、多層分離型などいずれの剤型を用いても構わない。
【実施例】
【００２２】  次に、本発明による油性分散体と、この油性分散体を含有する化粧料の実施例および比較例に基づいて本発明をより具体的に説明するが、本発明は以下の実施例に限定されるものではない。【００２３】（製造例１）
二酸化チタン、ＴＴＯ−５１（Ａ）（石原産業社製、１次粒子経１０〜３０ｎｍ）１００ｇ、オクチルトリエトキシシラン（エボニックデグサジャパン社製Ｄｙｎａｓｙｌａｎ  ＯＣＴＥＯ）５．２６ｇを混合し、１３０℃で６時間熱処理し表面処理二酸化チタンを得た。【００２４】（製造例２）
二酸化チタン、ＭＴ−６００Ｂ（テイカ工業社製、１次粒子経５０ｎｍ）を使用したこと以外は、製造例１と同じ条件で処理を行い表面処理二酸化チタンを得た。【００２５】（製造例３）
酸化亜鉛、ＭＺ−５００（テイカ工業社製、１次粒子経２５ｎｍ）を用いた以外は、製造例１と同じ条件にて処理を行い、表面処理酸化亜鉛を得た。【００２６】（製造例４）
酸化亜鉛、ＺｎＯ−ＣＸ（大阪住友セメント社製、１次粒子経１００〜４００ｎｍ）を使用したこと以外は、製造例１と同じ条件で処理を行い、表面処理酸化亜鉛を得た。【００２７】（製造実施例１〜３、製造比較例１〜６）
製造例１及び２で作成した顔料を、表１の処方で混合し、湿式ビーズミル（シンマルエンタープライゼス社ＤＹＮＯ−ＭＩＬＬ）を用いて、周速１０ｍ／ｓ、φ０．５ｍｍのジルコニアビーズ、充填率８０％の条件で２時間分散混合して油性分散体を得た。配合量は質量％。
得られた分敗体について、分散体の光透過率、粘度の経時変化について分散性を評価した。その結果を表１に示す。【００２８】
【表１】
2016204345.tif 000002
2016204345.tif 000003
【００２９】  表１の結果から明らかなように、本製造実施例は、透過率が高く、分散安定性の良い二酸化チタンの分散体である。【００３０】  （製造実施例４〜６及び製造比較例７〜１２）
製造例３及び４で作成した顔料を、表２の処方で混合したこと以外は、二酸化チタン分散体作成時と同じ条件にて油性分散体を作成した。その結果を表２に示す。【００３１】
【表２】
2016204345.tif 000004
【００３２】  表２の結果から明らかなように、本製造実施例は、透過率が高く、分散安定性の良い酸化亜鉛の分散体である。【００３３】（実施例１〜３及び製造比較例１〜６）
次に、分散体（製造実施例１〜３、製造比較例１〜６）を用いて下記の油中水型の日焼け止め化粧料を調製した。得られた化粧料について、それぞれ日焼け止めの効果、安定性について下記評価基準により評価した。またモニター４０名に各化粧料を使用してもらい、のび、さっぱり感の２項目についてアンケートをとって使用感を評価した。その結果を表３に示す。
重量％
（１）パラメトキシケイヒ酸２−エチルヘキシル                            ５
（２）オクトクリレン                                                    ３
（３）製造例３の表面処理酸化亜鉛                                        ５
（４）製造実施例１〜３、製造比較例１〜６                              ２０
（５）アルキル鎖・シリコーン鎖分岐型ポリシロキサン共重合体（※４）      ３
（６）ジメチルポリシロキサン  （※５）                                １７
（７）トリメチルシロキシケイ酸・デカメチルシクロテトラシロキサン混合液  １
（８）エタノール                                                    ２．５
（９）パラベン                                                      ０．１
（１０）香料                                                        ０．１
（１１）精製水                                                    ２８．３
（１２）１．３−ブチレングリコール                                      ５
（※４）アルキル鎖・シリコーン鎖分岐型ポリオキオシエチレンメチルポリシロキサン共重合体：ラウリルＰＥＧ−９ポリジメチルシロキシエチルジメチコン「ＫＦ−６０３８」：信越化学工業（株）
（※５）ジメチルポリシロキサン：「ＳＨ２００ｃｓ−５ｃｓ」：東レ・ダウコーニング（株）【００３４】（日焼け止め効果）
日本化粧品工業連合会で策定した「ＳＰＦ測定法基準」（２０００年度制定）に準じて、各資料のＳＰＦ値とＰＡ値を測定した
（安定性）
各資料をガラス瓶に充填し、常温・５０℃にて４週間保存した後、各資料の粘度、変色、臭い、粉体の沈降を観察した。
（評価基準）
優：良好。製造直後とほとんど変化がない。
良：やや良好。粘度、色、臭いにやや変化が確認でき、粉体がやや沈降している。
劣：やや劣る。粘度、色、臭いの変化が明らかに確認でき、粉体が沈降している。
悪：劣る。粘度、色、臭いの変化、粉体の沈降が著しい。
（使用感）
のび・さっぱり感について、アンケートの結果から次の基準で評価した。
（評価基準）
優：４０名中、３０名以上が良好と評価した。
良：４０名中、２０〜２９名が良好と評価した。
劣：４０名中、１０〜１９名が良好と評価した。
悪：４０名中、９名以下が良好と評価した。【００３５】
【表３】
2016204345.tif 000005
【００３６】  表３の結果から分かるように、本発明で作成した分散体を使用した日焼け止め化粧料は、日焼け止め効果や安定性が良かった。またその使用感はのびが良く、さらっとした感触で使用感が他と比べて優れていた。【００３７】（実施例４〜６及び製造比較例７〜１２）
次に、得られた分散体（製造実施例３〜６、製造比較例７〜１２）を油中水型の日焼け止め化粧料組成を調整した。配合中に、二酸化チタン分散体の変わりに製造例１で作成した疎水性二酸化チタンを使用したこと以外は、実施例１〜３、比較例１〜６で作成した日焼け止め化粧料と同じ条件で処理を行い、試料を得た。得られた化粧料についても、同様な評価を行った。その結果を表４に示す。【００３８】
【表４】
2016204345.tif 000006
【００３９】  表４の結果から分かるように、本発明で作成した分散体を使用した日焼け止め化粧料は、日焼け止め効果や安定性が良かった。またその使用感はのびが良く、さらっとした感触で使用感が他と比べて優れていた。
【実施例７】
【００４０】    次に、分散体（製造実施例４）を用いて下記の水中油型日焼け止め化粧料を調製した。
重量％
（１）精製水                                                          残  量
（２）ヒドロキシプロピルメチルセルロースステアロキシエーテル／１．３−ブチレング    リコール分散体（※６）                                            １．７
（３）１．３−ブチレングリコール                                      ３．８
（４）防腐剤                                                          ０．３
（５）（アクリレーツ／アクリル酸エチルヘキシル）クロスポリマー        ３．０
（６）製造実施例４の分散体                                            ２０．０
（７）パラメトキシケイヒ酸２−エチルヘキシル                          ５．０
（８）ｔ−ブチルメトキシベンゾイルメタン／ジエチルアミノヒドロキシベンゾイルメタ    ン／ジエチルアミノヒドロキシベンゾイル安息香酸ヘキシル／メトキシケイヒ酸エチ    ルヘキシル／ポリヒドロキシステアリン酸エチルヘキシル混合物（※７）
１０．０
（９）フェニルメチコン                                                ４．０
（※６）ＣＥＬＬＵＬＯＧＥＬ  ３０ＢＧ：大東化成工業（株）
（※７）ＵＶＡｂｓｏｌｕｔｅ  ５ＥＯ：（株）パラエルモサ【００４１】  この水中油型日焼け止め化粧料は、日焼け止め効果や安定性が良かった。またその使用感はのびが良く、さらっとした感触で使用感が他と比べて優れていた。
【産業上の利用可能性】
【００４２】  本発明の油性分散体は、良好な分散安定性を示し、化粧料に配合した際にも良好な特性を発揮することができることから、ファンデーション、サンスクリーン等の化粧料に利用することができる。